КЕРАМИЧЕСКАЯ МАССА ДЛЯ ИЗГОТОВЛЕНИЯ ОБЛИЦОВОЧНОЙ ПЛИТКИ
CERAMIC MIXTURE FOR PRODUCTION OF FACING TILES

Изобретение относится к области технологии силикатов и касается составов керамических масс, которые могут быть использованы в производстве облицовочной плитки.
Известна керамическая масса содержащая, мас.%: каолин 3,0; монтмориллонит 16,0; волластонит 22,0; пирофиллит 20,0; кварц 21,0; слюда 3,0; кальцит 5,0, прочее 10,0
[1].
Задача изобретения состоит в повышении прочности облицовочной плитки, полученной из керамической массы.
Технический результат достигается тем, что в керамической массе для изготовления облицовочной плитки, содержащей каолин, монтмориллонит, волластонит, пирофиллит, кварц, слюду, кальцит, компоненты находятся при следующем соотношении, мас.%: каолин 24,5-25,8; монтмориллонит 18,0-20,0; волластонит 20,0-21,0; пирофиллит 8,0-10,0; кварц 20,5-21,5; слюда 4,5-5,5; кальцит 0,2-0,5.
Для приготовления керамической массы может быть использован каолин, характеризующийся кристаллической двухслойной структурой, включающий каолинит и галлуазит.
Может быть использован монтмориллонит, характеризующийся трехслойной структурой, с разбухающей диоктаэдрической решеткой, содержащий Аl-монтмориллонит, Fe-монтмориллонит (нонтронит).
Может быть использована слюда, имеющая трехслойную структуру с неразбухающей диоктаэдрической решеткой, содержащая гидромусковит и глауконит.
В таблице приведены составы керамической массы.
Компоненты
Состав, мас.%:
1
2
з
каолин
24,5
25,15
25,8
монтмориллонит
20,0
19,0
18,0
волластонит
20,0
20,5
21,0
пирофиллит
8,0
9,0
10,0
кварц
21,5
21,0
20,5
слюда
5,5
5,0
45
кальцит
0,5
0,35
0,2
Прочность на сжатие, МПа
~30
~30
~30
Компоненты дозируют в требуемых количествах. Кварц, пирофиллит, волластонит, слюду и кальцит размалывают до порошкообразного состояния, смешивают с каолином и монтмориллонитом и готовят керамическую массу с влажностью 6-8%. Из керамической массы прессуют облицовочную плитку, например, размером 150×150 мм, на ее поверхность наносят (напыляют) слой цветной глушеной глазури и при температуре 1100°С проводят обжиг.
Источник информации
1. Гальперина М.К., Тарантул Н.П. Керамические плитки из сырья Казахстана // Стекло и керамика - 1991. - №12. С.22-23.